(57)【特許請求の範囲】
【請求項１】
光導波路を形成する材料基板に対して、光導波路の長手方向に沿って開口幅が３μｍから２０μｍまで変化する開口マスクを形成するステップと、
形成した開口マスクを用いて、前記材料基板に対してエッチングすることにより、前記開口マスクの開口幅の変化に対応して光導波路を形成する材料層の厚みが変化する傾斜構造を形成するステップと、
傾斜構造を有する材料基板をさらに光導波路パターンでエッチングしてコアの厚い側の導波路幅が幅狭となるテーパー構造にハイメサ構造の光導波路を作製するステップとを含むことを特徴とする光導波路の作製方法。
【請求項２】
基板と、該基板上に該基板と屈折率が異なる材料により形成された光導波路のコア層となる層を含む多層膜基板の上に、該多層膜基板をエッチングする際のマスクとなる第１のマスク層を形成するステップと、
前記マスク層を、光導波路の長手方向に沿って開口幅が３μｍから２０μｍまで変化する開口マスクパターンに加工するステップと、
前記開口マスクパターンを用いて多層膜基板に対してエッチングをすることにより、マスクパターンの前記光導波路の長手方向に沿った前記開口幅の変化を反映して、コア層となる層のエッチング深さが変化する傾斜構造を多層膜基板上に形成するステップと、
前記傾斜構造を有する多層膜基板の上に、多層膜基板をさらにエッチングする際のマスクとなる第２のマスク層を新たに形成するステップと、
前記多層膜基板において傾斜構造が存在する箇所に導波路構造が形成できる導波路マスクパターンに前記第２のマスク層を加工するステップと、
前記導波路マスクパターンを用いて前記傾斜構造を有する多層膜基板をエッチングすることにより、前記多層膜基板上の傾斜構造が存在する箇所にコアの厚い側の導波路幅が幅狭となるテーパー構造にハイメサ構造の光導波路を形成するステップと、を含む光導波路の作製方法。
【請求項３】
前記傾斜構造は、前記光導波路を伝搬する光の電磁界モードの広がりを連続的に変化させるスポットサイズ変換器として機能することを特徴とする請求項２に記載の光導波路の作製方法。
【請求項４】
前記傾斜構造を多層膜基板上に形成するステップの後に、前記傾斜構造を有する多層膜基板の上に少なくとも１つ以上の材料からなる再成長層を堆積させるステップをさらに含むことを特徴とする、請求項２または３に記載の光導波路の作製方法。
【請求項５】
前記光導波路を形成するステップの後に、少なくとも１つ以上の材料からなる再成長層を堆積することにより、傾斜構造が存在する箇所に光導波路が再成長層によって埋め込まれている光導波路を得るステップをさらに含むことを特徴とする、請求項２または３に記載の光導波路の作製方法。
【請求項６】
前記光導波路の短手方向に前記傾斜構造を含む光導波路をエッチングすることにより、前記光導波路内にギャップを形成することを特徴とする、請求項２から５のいずれか１項に記載の光導波路の作製方法。
【発明の詳細な説明】
【技術分野】
【０００１】
本発明は光導波路の作製方法に関し、より詳しくは光導波路における光の電磁界分布の広がりを制御できるスポットサイズ変換器（spot-size converter: SSC）を有する光導波路の作製方法に関する。
【背景技術】
【０００２】
半導体レーザ等に代表される光デバイスは、多くの場合において、光導波路構造により光の回路が構成される。そして、光導波路を伝搬する光のモード電磁界分布は、光導波路を構成する材料と導波路の構造によって決定される。モード分布の広がりをスポットサイズと呼ぶ場合があり、多くの場合はスポットサイズが小さい方が好ましい。例えば、スポットサイズが小さいと、導波路を導波する光の電力密度が高くなり、光と導波路材料の相互作用が強くなるため、レーザや変調器といった光制御デバイスの低消費電力化にはスポットサイズの小さな導波路が重要である。また、しばしばデバイスのサイズの制限要因となる曲げ導波路の曲げ半径の最小値も、一般に光が導波路に強く閉じこもっている状態の方が小さくなるため、スポットサイズが小さな導波路が好ましい場合が多い。
【０００３】
しかしながら、小さいスポットサイズが問題となる場合もある。その一つが光デバイスの入出力端面における、外部光学系との結合の問題である。スポットサイズが小さいと、フーリエ変換の関係からデバイスから自由空間へ出射した光の広がり角は大きくなる。自由空間での光の分布の広がり角、すなわち遠視野像（far-field pattern: FFP）の広がり角が大きいと光デバイスから光ファイバなどの他の部品との光学結合を形成する際に用いるレンズの口径、すなわちレンズのサイズが大きくなるといった問題がある。レンズのサイズはしばしば光モジュール全体のサイズの小型化への制限要因となる。また、スポットサイズが小さいと、そもそもレンズで外部との光学結合を形成するためのレンズ実装工程において、実装トレランスが小さくなってしまうという問題もある。
【０００４】
上記の問題は光デバイスからの光の出射の場合だが、一般に受動素子から成る光学系は相反性があるため、光デバイスへ光を入射する際も同様の問題が生じる。従って、スポットサイズはデバイス内の導波路においては小さく、導波路端面においては大きい方が好ましい。外部との光学結合以外にも、大きなスポットサイズにより光デバイス上にて実現できる機能もあり、それらの機能の実現のために、同一の光デバイスにおいて、そのデバイスの特定の箇所においてスポットサイズを変換する構造がSSCである。 
上述の通り、光デバイスは多くの場合ではスポットサイズが小さい方が好ましいので、必要に応じて光導波路上にSSCを形成して局所的な箇所についてのみスポットサイズを大きくする必要がある。そして、光導波路型の光デバイスにおいて局所的にスポットサイズを拡大するSSCについては、従来より様々な構造とその作製方法が存在している。
【０００５】
光導波路において、小さなスポットサイズから大きなスポットサイズに変換するために、最も直接的な方法は導波路において光が閉じこもっているコア領域を大きくしてモード形状を大きくする方法（本明細書では「手法A」という）と、逆に極端に小さくすることでモードの閉じ込めを弱くして、スポットサイズを広げる手法（本明細書では「手法B」という）の二種類が考えられる。一般に、手法Bは光の固有モードがカットオフに近づくので、導波路形状の摂動に対してスポットサイズが敏感に変化するため、作製許容度は手法Aに対して低い。ただし、手法Bの利点として、一定のスポットサイズの変化量を得るために必要な導波路の幾何的なサイズの変化量が小さく済むといった点がある。
【０００６】
SSCが議論される際には、水平方向のスポットサイズと垂直方向のスポットサイズが別々に議論される場合が多い。水平方向のSSCはほとんどの場合、導波路幅がテーパー状に変化するテーパー導波により形成できる。すなわち、導波する光のモード形状が光の伝搬に伴って断熱的に変化するように導波路幅を徐々に変化させるのである。ここで、断熱的に変化するとは、構造が緩やかに変化することで、導波する光のエネルギーが散乱することがないことを意味する。テーパー導波路はテーパー状のマスクパターンを用いて、一般的なフォトリソグラフィー工程で作製できるため、スポットサイズの小さい箇所は導波路幅を狭くし、大きくしたい箇所は広くするといった手法Aが採用できるため、非常に安定かつ簡便に作製できる。一方で、垂直な方向に関しては、導波路形状を垂直方向に変化させることが通常のフォトリソグラフィー工程では困難であるため、SSCを考える際は一般に垂直方向のスポットサイズを如何にして制御するかに議論が集中する場合が多い。垂直方向のSSCについては、垂直方向の形状変化をなるべく小さくするために、上述の通り形状の変化量が小さくて済む手法Bが採られる場合が多い。例えば非特許文献1は化合物半導体によるレーザ素子におけるSSCについての報告であり、半導体の再成長技術を用いて、導波路端面のコア材料のみ薄く成長することでSSCを形成している。
【０００７】
非特許文献１に開示された手法では、nmオーダーで制御できる半導体成長技術を用いるため、作製許容度が低い手法BによるSSCも制御性良く作製できる利点がある。その一方で、本手法は作製工程の上で作製時間やコストの負担の大きい半導体の結晶成長工程の回数が増加するといった欠点がある。
【０００８】
非特許文献２に開示された手法では、導波路のコアの厚さではなく、フォトリソグラフィー工程で容易に制御可能な導波路の幅を極端に狭くすることで、弱いモード閉じ込めを実現して、結果として垂直方向のスポットサイズを広げる手法が取られている。この手法では、幅の狭い細線導波路を形成したあとに、半導体再成長によって細線導波路を絶縁性の半導体にて覆うという意味では、追加の半導体成長は必要である。ただし、この絶縁性半導体の追加成長の工程は、しばしば光デバイス作製工程一般においてSSCの有無に関係なく、実施する場合が多い。従って、非特許文献１のようにコア材料を再成長する手法と違って、実質的に半導体再成長の工程が増えることはないといった利点がある。しかしながら上述の通り、導波路幅を極端に狭くする本手法は、手法Bに分類される手法であり、作製許容度が低く、フォトリソグラフィー工程において高い精度が要求される。その他にも、手法Aにせよ手法Bにせよ導波路の幾何的な構造変化量を小さくするために、本来の光導波路のコアに加えて、基板上に別のコアをあらかじめ堆積させておいて、この追加のコア層との結合モードを利用してSSCを形成する手法（非特許文献3）など、様々な報告例がある。
【先行技術文献】
【非特許文献】
【０００９】
【非特許文献１】Yasumasa Suzaki, Ryuzu Iga, Kenji Kishi, Yoshihiro Kawaguchi, Shin-ichi Matsumoto,Minoru Okamoto, and Mitsuo Yamamoto “Temperature- and Polarization-Insensitive  Responsivity of a 1.3-μm Optical Transceiver  Diode with an Integrated Spot-Size Converter”,  IEEE J. Quantum Electron., vol. 34, no. 4, pp. 686-690, 1998.
【非特許文献２】Masaki Kohtoku, Satoshi Oku, Yoshiaki Kadota, and Yuzo Yoshikuni, “Spotsize Converter With Improved Design for InP-Based Deep-Ridge Waveguide Structure”,  J. Lightw., Technol, vol. 23, no. 12, pp. 4207-4214, 2005.
【非特許文献３】Andreas Beling and Joe C. Campbell, “InP-Based High-Speed Photodetectors”, J. Lightw., Technol, vol. 27, no. 3, pp. 343-355, 2009.
【非特許文献４】K. Prosyk, A. Ait-Ouali, J. Chen, M. Hamacher, D. Hoffmann, R. Kaiser, R. Millett, A. Pirastu, M. Totolo, K. Velthaus, I. Woods, “Travelling Wave Mach-Zehnder Modulators” Proc. of IPRM2013, MoD3-1, 2013
【発明の概要】
【発明が解決しようとする課題】
【００１０】
しかしながら、本来必要であるコア層に加えて別のコア層を堆積させる必要があるため多層膜の作製工程の複雑化や、そもそも光デバイスの種類によってはこのような追加の層が挿入できない場合も有り、製造の汎用性に欠ける構造である。更には、単純なテーパー構造だけでない導波路の構造によるSSCも報告例があるが、いずれにせよフォトリソグラフィー工程に高い精度が要求されたり、その構造の複雑さから過剰損失が生じたりする場合がある。
【００１１】
本発明は上記従来の問題を解決するために提案されるものであり、本発明の課題は、導波路と外部との光学系を結合させる際に重要であって、導波路中の光の電磁界のモード分布の広がり、すなわちスポットサイズを導波路の特定の部位において変換する光スポットサイズ変換器について複雑な構造を必要とせずに、光スポットサイズ変換器を有する光導波路を簡便に作製できる光導波路の作製方法を提供する。
【課題を解決するための手段】
【００１２】
上記の課題を解決するために、一実施形態に記載された発明は、光導波路を形成する材料基板に対して、光導波路の長手方向に沿って開口幅が変化する開口マスクを形成するステップと、形成した開口マスクを用いて、前記材料基板に対してエッチングすることにより、前記開口マスクの開口幅の変化に対応して光導波路を形成する材料層の厚みが変化する傾斜構造を形成するステップと、傾斜構造を有する材料基板をさらに光導波路パターンでエッチングして光導波路を作製するステップとを含むことを特徴とする光導波路の作製方法である。
【００１３】
他の実施形態に記載された発明は、基板と、該基板上に該基板と屈折率が異なる材料により形成された光導波路のコア層となる層を含む多層膜基板の上に、該多層膜基板をエッチングする際のマスクとなる第１のマスク層を形成するステップと、前記マスク層を、光導波路の長手方向に沿って開口幅が変化する開口マスクパターンに加工するステップと、前記開口マスクパターンを用いて多層膜基板に対してエッチングをすることにより、マスクパターンの前記光導波路の長手方向に沿った前記開口幅の変化を反映して、コア層となる層のエッチング深さが変化する傾斜構造を多層膜基板上に形成するステップと、前記傾斜構造を有する多層膜基板の上に、多層膜基板をさらにエッチングする際のマスクとなる第２のマスク層を新たに形成するステップと、前記多層膜基板において傾斜構造が存在する箇所に導波路構造が形成できる導波路マスクパターンに前記第２のマスク層を加工するステップと、前記導波路マスクパターンを用いて前記傾斜構造を有する多層膜基板をエッチングすることにより、前記多層膜基板上の傾斜構造が存在する箇所に光導波路を形成するステップと、を含む光導波路の作製方法である。
【発明の効果】
【００１４】
本発明によれば、高性能なＳＳＣを簡便に作製できるので、例えば、光デバイス一般の結合損失の改善が達成され、光通信の一層の普及に寄与できる。
【図面の簡単な説明】
【００１５】
【図１】実施例１の作製工程を説明する図である。
【図２】実施例１の作製工程を説明する図である。
【図３】実施例１の作製工程を説明する図である。
【図４】実施例１の作製工程を説明する図である。
【図５】実施例１の作製工程を説明する図である。
【図６】実施例１の作製工程を説明する図である。
【図７】実施例１の作製工程を説明する図である。
【図８】ＶＴ−ＳＳＣの導波路幅の変化に対する結合損失を示す図である。
【図９】ＶＴ−ＳＳＣの導波路のコア層厚の変化に対する結合損失を示す図である。
【図１０】埋め込み型のＶＴ−ＳＳＣＴの導波路の断面図である。
【図１１】ＶＴ−ＳＳＣの途中にギャップを形成したギャップ導波路に平行な断面図である。
【発明を実施するための形態】
【００１６】
以下、本発明の実施の形態について、詳細に説明する。本発明にかかる導波路の作製方法は、ある材料のエッチング工程においてマイクロローディング効果（ｍｉｃｒｏ−ｌｏａｄｉｎｇ  ｅｆｆｅｃｔ：  ＭＬＥ）を利用することで、基板の垂直方向にコア領域を極端に小さくすることでモードの閉じ込めを弱くして、スポットサイズを広げる手法によりＳＳＣを形成する。ＭＬＥとは、加工パターンの幅が変わるとエッチング速度が変化することをいう。加工パターンの幅を変化させることでＭＬＥによりエッチング速度が変化するため、結果としてエッチング深さを変化させることができる。
【００１７】
本発明にかかる導波路の作製方法は、具体的には、導波路を形成する材料基板に対して、特定の方向に関して開口幅が変化する開口マスクを形成し、形成した開口マスクを用いて、対象の材料基板に対してエッチングを行う。開口マスクを用いたエッチングを行うと、いわゆるマイクロローディング効果により、開口マスクの幅を反映して特定の方向に関してエッチング深さが異なる構造、すなわち垂直方向に関して傾斜構造のエッチング形状ができる。さらに傾斜構造のエッチング形状を有する材料基板を用いて光導波路を作製する。このようにして作製した光導波路は、特定の方向について光導波路を構成する材料の厚さが垂直方向に変化しているので、光導波路を導波する光の分布の広がりが、特定の方向について連続的に変化するスポットサイズ変換器として機能する部分を有する。
【００１８】
［実施例１］
本実施例では、ＭＬＥを利用して、ＶＴ（ｖｅｒｔｉｃａｌ  ｔａｐｅｒ）構造を有するＳＳＣ（以下、ＶＴ−ＳＳＣ）をＩｎＰ系材料により作製し、作製したＶＴ−ＳＳＣの計算による外部光との結合効率特性を測定した。図１から図７は、実施例１の作製工程を説明する図である。各図において（ａ）は平面図であり、（ｂ）はｙ−ｙ’断面図であり、（ｃ）はｘ−ｘ’断面図である。本実施例では、図１に示すように、ベース基板層１であるＩｎＰ基板の上に形成され、Ｉｎ、Ａｌ、Ｇａ、ＡｓのIII−Ｖ元系材料から形成された多重量子井戸（ｍｕｌｔｉ−ｑｕａｎｔｕｍ  ｗｅｌｌ：ＭＱＷ）によるコア層２とコア層２の上に更に形成されたＩｎＰオーバークラッド層３からなる多層膜基板１０を採用する。ここでは加工対象としてＩｎＰ系材料を選んだが、Ｓｉやガラスなど、導波路がエッチングにより形成できる材料ならばどのような材料でも構わない。
【００１９】
ＶＴ−ＳＳＣ作製の始めとして、多層膜基板１０の上にマスク層としてＳｉＯ2を堆積する。図２に示すように、このＳｉＯ2マスク層を、一定の方向に沿って開口幅ｗが変化する開口マスクパターン１１に加工する。本実施例では、開口幅がｘ方向に沿って変化するように設定した。
【００２０】
開口マスクパターン１１の開口幅ｗが変化する領域のｙ方向の長さは、１００μｍから３００μｍであることが好ましい。短すぎるとコアの勾配が急になりすぎ、長すぎるとＳＳＣのためのチップの長さが長くなってしまうからである。また、開口幅ｗは、３μｍから２０μｍであることが好ましい。一番狭い幅が３μｍであるのは、エッチングレートを落とすためには、なるべく開口は狭いほうがよいが、この箇所に後から導波路を形成する必要があるからである。一般的には半導体の導波路の幅は２μｍ程度であるから、余裕を見てこの程度としている。また、一番広い幅が２０μｍであるのは、開口率をある程度広くするとエッチングレートは開口幅の変化に対して変化しなくなるからである。エッチング材料やドライエッチング装置の条件にもよるが、一般にＭＬＥは数μｍを切るくらいから現れる現象なのでせいぜい１０μｍも開口幅を変化させればそれ以上は意味が無くなる。その他のプロセスのマージン等を考えて２０μｍ程度が最大値である。
【００２１】
また、開口マスクパターン１１は、本実施例のように開口幅ｗが線形変化する形状に限らず、例えば三角関数的に開口幅ｗが広くなる形状のような任意の形状であってもよい。
【００２２】
このＳｉＯ2の開口マスクパターンを用いて多層膜基板に対して、反応性プラズマを用いたドライエッチング装置により、開口パターンエッチング工程を実施する。結果として、図３に示すように、開口マスクパターン１１の開口幅ｗを反映して、エッチング深さＤが、ｘ方向に沿って変化する様な傾斜構造１２が形成される。本実施例においてはエッチング深さＤが最も深くなる箇所においてＭＱＷコア層２の途中でエッチングが止まるようにエッチングに用いるプラズマの生成条件とエッチング時間を調整した。
【００２３】
エッチング条件の最適化によって、開口マスクパターン１１の開口幅ｗが狭い箇所においてはエッチング深さＤがＭＱＷコア層２に達しない深さに設定することができる。本実施例では開口幅ｗが広い箇所において、ＭＱＷコア層２が１００ｎｍ残るように開口パターンエッチング工程を実施する。ここでは開口幅ｗがｘ方向に沿って線形に変化するパターンをＳｉＯ2開口マスクパターン１１として用いたが、傾斜構造１２として所望する幾何形状次第で任意の変化で開口幅ｗが変化するパターンを用いてもよい。
【００２４】
傾斜構造１２が得られた後は、マスク材料として再びＳｉＯ2を堆積して、導波路マスクパターンへと加工し、ドライエッチング工程を実施することで、ＭＱＷ層２がコアであり、オーバークラッドが空気となるようなＶＴ−ＳＳＣ構造を得ることができる。ただし、空気のオーバークラッドよりも、屈折率の高いＩｎＰによるオーバークラッドを用いてＶＴ−ＳＳＣを形成した方が、スポットサイズが広がりやすい。その他、光デバイス本体がＩｎＰオーバークラッドを有している場合が多いので、この部位との光学的な整合性のためにもＶＴ−ＳＳＣもＩｎＰオーバークラッドを有している方が望ましい場合が多い。従って、本実施例では傾斜構造１２を形成した後に、再成長層１３としてＩｎＰを傾斜構造１２上に再成長した後に、導波路構造を形成する手法をとった。
【００２５】
図４に示すように、傾斜構造１２を形成した多層膜基板１０に、半導体再成長工程により再成長層１３としてＩｎＰを堆積させる。再成長層１３のＩｎＰは光の損失の観点からｐ型でもないｎ型でもない真性半導体が望ましいが、光デバイスの作製工程において真性半導体のＩｎＰを再成長する工程は、ＳＳＣの有無に関わらず元々必要である場合が多いため、この場合は実質的にはＳＳＣのためだけの追加の半導体再成長工程は必要ないことになる。
【００２６】
再成長層１３としてのＩｎＰを再成長させた次に、図５に示すように、マスク材料としてＳｉＯ2を堆積させて、導波路構造のパターンを持つ導波路マスクパターン１４に加工する。その後、図６に示すように、導波路マスクパターン１４に従ってエッチングを行う導波路エッチング工程を実施すると、ＶＴ−ＳＳＣを含む導波路構造１５を得る。
【００２７】
本実施例では、エッチング深さがＩｎＰ基板まで達するような深さで導波路エッチング工程を実施して、導波路構造１５をいわゆるハイメサ構造とし、導波路幅を５μｍから２μｍに変化するテーパー構造とする。これは外部光学系と結合するＶＴ先端は横方向のＭＦＤを大きくする一方で、コアの厚いデバイス本体側はシングルモード条件のために導波路幅を狭くする必要があるためである。さらに、図７に示すように、ＶＴ−ＳＳＣを有する導波路構造１５を横切って多層膜基板１０をへき開することで、導波路端面にＳＳＣを有する光デバイスが得られる。
【００２８】
図８に本実施例により得られるＶＴ−ＳＳＣの端面と、モードフィールド直径（ｍｏｄｅ−ｆｉｅｌｄ  ｄｉａｍｅｔｅｒ：  ＭＦＤ）が３．５μｍのガウシアンモードとの結合効率の変化（結合損失）を示す。導波路エッチング工程としてＶＴ−ＳＳＣの端面の導波路幅に対する結合損失を、ＭＱＷコア層２の厚さｔが５０、１００、１５０、２００、３００、４００、５００ｎｍであった場合において示している。ＭＦＤを３．５μｍとした理由は、このサイズのスポットサイズのＦＦＰ角度が、光デバイスと外部光の光学系を組むための一つの基準となる、およそ２０°となるためである（非特許文献４参照）。ＶＴ−ＳＳＣのモード解析には虚軸伝搬による有限差分ビーム伝搬法を用いた。計算には１５５０ｎｍの波長の光を用いた。尚、導波路端面におけるフレネル反射に起因する反射損失は無視している。
【００２９】
図８に示す通り、導波路構造１５の幅が±１μｍ変動したとしても結合損失の揺らぎは０．５ｄＢ以下であり、現状のフォトリソグラフィーの工程の精度が悪くとも±０．２μｍ程度の揺らぎに収まることを考えれば、本実施例の作製方法によるＶＴ−ＳＳＣは導波路マスクパターン１４を形成するフォトリソグラフィーの工程に全く負担をかけない工程であると言える。
【００３０】
また図９は、導波路幅を５μｍと固定した時に、ＭＱＷコア層２の厚さｔの変動に対するモードフィールド直径（ｍｏｄｅ−ｆｉｅｌｄ  ｄｉａｍｅｔｅｒ：  ＭＦＤ）が３．５μｍのガウシアンモードとの結合効率の変化（結合損失）を示している。すなわち図９は導波路エッチング工程におけるエッチング深さＤに求められる精度を評価した結果となる。ターゲットのコアの厚さｔを１００ｎｍとしたときに、ｔが±５０ｎｍ変動したとして結合損失は±０．５ｄＢ程度である。反応性プラズマを用いた開口パターンエッチング工程においてはプラズマを得るための高周波エネルギーを落とすことでエッチングレートを５０ｎｍ／ｍｉｎ程度の比較的遅いエッチングレートを得ることができる。従って、本実施例における開口パターンエッチング工程はエッチング時間に換算して１分程度の揺らぎが許容され、これは一般的なエッチングから考えると十分に安定な工程だと言える。つまり、本実施例の作製方法によって得られるＶＴ−ＳＳＣは垂直方向のスポットサイズにおいても作製許容度が高いという利点を有していると言える。
【００３１】
［実施例２］
実施例１では、傾斜構造１２を得た後に、再成長層１３としてＩｎＰを再成長したが、本実施例では、傾斜構造１２を含む多層膜基板１０上に導波路構造１５へ加工した後に、再成長層１３を再成長することで、埋め込み型のＶＴ−ＳＳＣを得る。図１０は、作製した埋め込み型のＶＴ−ＳＳＣのｙ―ｙ’方向断面を示している。
【００３２】
［実施例３］
実施例１、２は光デバイスの端面にＳＳＣを形成することで外部との光学系との結合効率向上を測る例であるが、光デバイスの内部にＳＳＣを配置することでも光デバイスの高機能化を図ることができる。実施例１、２ではＶＴ−ＳＳＣが存在する箇所においてへき開により、導波路１５を切断して端面にＳＳＣを有する光デバイスを作製したが、本実施例では、図１１に示すように、ＶＴ−ＳＳＣが存在する箇所をエッチングにより切断することで、光デバイスの内部にＳＳＣを形成する。図１１は、ＶＴ−ＳＳＣの途中にギャップを形成した、ギャップ導波路の導波路を示す断面図である。
【００３３】
このようにギャップを有する導波路は、小型な導波路反射鏡として機能したり、ギャップの間に波長板を挿入することで、導波路を導波する光の偏光状態を制御したりできる反面、導波路を伝搬する光のスポットサイズが小さいと、ギャップ部で光が大きな角度で放射されてしまい、再び導波路へ結合する際の損失が大きくなってしまうという問題がある。従って、本実施例のようにＶＴ−ＳＳＣの箇所にギャップを形成することで、過剰損失の小さなギャップ導波路を形成できる。
【符号の説明】
【００３４】
１    ベース基板層
２    コア層
３    オーバークラッド層
１０  多層膜基板
１１  開口マスクパターン
１２  傾斜構造
１３  再成長層
１４  導波路マスクパターン
１５  導波路構造
【図１】
0006339965.tif 000002
【図２】
0006339965.tif 000003
【図３】
0006339965.tif 000004
【図４】
0006339965.tif 000005
【図５】
0006339965.tif 000006
【図６】
0006339965.tif 000007
【図７】
0006339965.tif 000008
【図８】
0006339965.tif 000009
【図９】
0006339965.tif 000010
【図１０】
0006339965.tif 000011
【図１１】
0006339965.tif 000012